КАТАЛИЗАТОР И СПОСОБ ПЕРЕЭТЕРИФИКАЦИИ

1. Способ производства сложноэфирного продукта из смеси, по меньшей мере, двух разных сложноэфирных соединений, включающий следующие стадии:
а) смешивание, по меньшей мере, двух разных исходных сложноэфирных соединений с образованием первой сложноэфирной смеси; и
b) приведение указанной первой сложноэфирной смеси в контакт с катализатором, содержащим от 30 до 60% оксида кальция и, по меньшей мере, один второй оксид металла, с образованием второй сложноэфирной смеси, характеризующейся более низкой температурой плавления, чем температура плавления указанной первой сложноэфирной смеси.
2. Способ по п.1, в котором, по меньшей мере, один из исходных сложных эфиров является триглицеридом.
3. Способ по п.1 или 2, в котором, по меньшей мере, одно из исходных сложноэфирных соединений включает сложный эфир карбоновой кислоты, содержащей от 12 до 24 атомов углерода.
4. Способ по любому из предшествующих пунктов, в котором катализатор предварительно диспергирован, по меньшей мере, в одном из указанных исходных сложноэфирных соединений.
5. Способ по любому из предшествующих пунктов, в котором второй оксид металла выбран из группы, состоящей из оксида металла группы 2А, отличного от кальция, оксида переходного металла, оксида лантана, диоксида кремния, оксида алюминия и алюмината металла.
6. Способ по п.5, в котором второй оксид металла включает оксид магния.
7. Способ по любому из предшествующих пунктов, в котором катализатор дополнительно включает от 1 до 5% щелочного металла.
2
8. Способ по любому из предшествующих пунктов, в котором катализатор характеризуется площадью поверхности менее 20 м/г.
9. Способ по любому из предшествующих пунктов, в котором реакция проходит при температуре от 0 до 300°С.
10. Способ по любому из предшествующих пунктов, в котором катализатор отделяют от второй сложноэфирной смеси и добавляют в первую сложноэфирную смесь с целью его использования в дальнейшем процессе.
11. Способ по любому из предшествующих пунктов, в котором указанный катализатор включает от 30 до 60% оксида кальция, от 40 до 70% оксида магния и от 0 до 5% натрия или калия.
12. Катализатор, предназначенный для использования в реакции переэтерификации и включающий от 30 до 60% оксида кальция, от 40 до 70% оксида магния и от 0 до 5% натрия или калия.
13. Катализатор по п.12, состоящий или, по существу, состоящий из оксида кальция и оксида магния и необязательных компонентов, выбираемых из щелочного металла, средств гранулирования, смазочных материалов, связующих, средств уплотнения и других добавок, применяемых для формирования частицы катализатора определенной формы.
2
14. Катализатор по п.12 или 13, который характеризуется удельной площадью поверхности от 1 до 20 м/г.
15. Катализатор по любому из пп.12-14 в форме порошка, характеризующегося таким распределением частиц по размерам, что d50 составляет от 0,5 до 50 мкм, или в форме множества фигурных частиц катализатора, имеющих минимальный размер, по меньшей мере, 0,5 мм.